(57)【要約】【課題】  高熱伝導率であると同時に高強度を有する窒化アルミニウム焼結体、及びその製造方法、並びにこの窒化アルミニウム焼結体を用いた半導体基板を提供する。【解決手段】  気相化学合成法で得られた平均粒径１.０μｍ以下のＡｌＮ粉末１〜９５重量％と、残部が他のＡｌＮ粉末からなる原料粉末を調整し、この原料粉末を非酸化性雰囲気中で焼結した焼結体で、平均粒径が２μｍ以下、Ｘ線回析により得られる（３０２）面回析線の半価幅が０.２４ｄｅｇ以下である。この焼結体上に金属化層を形成することにより、半導体基板とすることができる。【選択図】      なし【特許請求の範囲】
【請求項１】
平均粒径が２μｍ以下であり、Ｘ線回析により得られる（３０２）面回析線の半価幅が０.２４ｄｅｇ以下であることを特徴とする窒化アルミニウム焼結体。
【請求項２】
３点曲げ強度が４５０ＭＰａ以上であることを特徴とする、請求項１に記載の窒化アルミニウム焼結体。
【請求項３】
気相化学合成法で得られた平均粒径１.０μｍ以下の窒化アルミニウム粉末１〜９５重量％と、残部が他の窒化アルミニウム粉末からなる原料粉末を調整し、この原料粉末に焼結助剤粉末を添加混合し、得られた混合粉末を成形し、成形体を非酸化性雰囲気中で焼結することを特徴とする窒化アルミニウム焼結体の製造方法。
【請求項４】
平均粒径が２μｍ以下であり、Ｘ線回析により得られる（３０２）面回析線の半価幅が０.２４ｄｅｇ以下である窒化アルミニウム焼結体上に、金属化層を形成したことを特徴とする窒化アルミニウム半導体基板。
【請求項５】
前記金属化層が、Ｗ、Ｍｏ、Ａｇ、Ｐｄ、Ｐｔ、Ｒｕ、Ｔｉ、Ａｕ、Ｓｎから選ばれた少なくとも１種の元素からなるメタライズ層であることを特徴とする、請求項４に記載の窒化アルミニウム半導体基板。
【請求項６】
前記メタライズ層上にメッキ層を備えることを特徴とする、請求項５に記載の窒化アルミニウム半導体基板。
【発明の詳細な説明】
【技術分野】
【０００１】
本発明は、半導体基板等に利用される窒化アルミニウム焼結体、特に高い熱伝導性を維持し且つ強度を大幅に向上した窒化アルミニウム焼結体と、その製造方法、及びこの窒化アルミニウム焼結体を用いた半導体基板に関する。
【背景技術】
【０００２】
窒化アルミニウム焼結体は、高い熱伝導率、電気絶縁性、及びシリコンに近い熱膨張係数を有することから、半導体の放熱基板として使用されてきた。このため、放熱性の向上を目指して窒化アルミニウムの高熱伝導率化の研究が進み、近年では熱伝導率が２００Ｗ／ｍＫを越える焼結体も得られている。
【０００３】
しかしながら、このような高熱伝導性の窒化アルミニウム焼結体では、これを構成している焼結粒子の粒径が７〜８μｍ以上と非常に大きくなるために、強度の低下を引き起こすという問題点があった。このため、強度低下を抑える方法が研究され、特開平６−２０６７７２号公報及び特開平６−３２９４７４号公報、特開平７−１７２９２１号公報等に、その方法が提案されている。
【０００４】
例えば、特開平６−２０６７７２号公報には、平均一次粒径が０.０１〜０.３μｍで、不純物酸素量が１.５重量％を越えるＡｌＮ粉末に、７重量％以下の焼結助剤を添加し、非酸化性雰囲気中にて１６００℃以下で焼結する窒化アルミニウム焼結体の製造方法が記載されている。焼結助剤としては、アルカリ土類元素及び／又は希土類元素の化合物や、少量のアルミニウム化合物、シリコン化合物が用いられ、更に必要に応じて遷移金属元素を含む化合物を着色剤として用いることが記載されている。
【０００５】
また、同公報によれば、上記範囲とは異なる平均一次粒径、例えば平均一次粒径が０.５〜１.０μｍのＡｌＮ粉末を併用する方法も提示されている。その実施例によれば、平均粒径１.５μｍ、熱伝導率２２０Ｗ／ｍＫ、４点曲げ強度４５ｋｇ／ｍｍ２（４５９ＭＰａ）の窒化アルミニウム焼結体が得られたことが紹介されている。
【０００６】
特開平７−１７２９２１号公報には、含有酸素量が１.５重量％以下で、平均粒径が０.５〜２μｍの微細なＡｌＮ粉末を用い、これに周期律表の３Ａ族、２Ａ族元素の酸化物の少なくとも１種と、少量のＳｉ成分とＡｌ２Ｏ３とを添加し、必要に応じて更に遷移金属元素の酸化物を添加して、非酸化性雰囲気中にて１６５０〜１９００℃で焼結する窒化アルミニウム焼結体の製造方法が開示されている。このＡｌＮ焼結体は、熱伝導率が１５０Ｗ／ｍＫ以上、３点曲げ強度が４９０ＭＰａ以上、破壊靭性値が２.８ＭＮ／ｍ３／２程度と記載されている。
【０００７】
【特許文献１】特開平６−２０６７７２号公報
【特許文献２】特開平６−３２９４７４号公報
【特許文献３】特開平７−１７２９２１号公報
【発明の開示】
【発明が解決しようとする課題】
【０００８】
上記したように、高熱伝導率の窒化アルミニウム焼結体の強度低下を抑える方法が提案されているが、いずれの方法においても、窒化アルミニウム原料の酸素量、粉末粒径、焼結助剤、及びその他の添加物等に関する製造条件が多く且つ厳しいため、量産に適した方法とは言えない。
【０００９】
特に、窒化アルミニウム原料粉末については、その製法やメーカーにより酸素量や粒径が異なるが、上記各公報に記載された方法では原料粉末について特に明記されておらず、しかも通常の固相法で得られた安価な窒化アルミニウム粉末には上記各公報の原料粉末に関する製造条件を満たせるものは少ない。
【００１０】
即ち、窒化アルミニウムの場合、同一平均粒径の原料粉末であっても、原料粉末内に存在する格子欠陥によって、得られる焼結体の特性は大きく異なることが知られている。例えば、固相法で得られた通常の粉末は、粉末を合成する際に体積の膨張と収縮が起こるため、粉末粒子内に格子歪等の欠陥が生じやすい。この粉末粒子内の欠陥は焼結体となっても結晶粒子内に残るため、外部応力が加えられたとき破壊起点となり、焼結体の強度低下を引き起こしやすいのである。
【００１１】
本発明は、このような従来の事情に鑑み、通常の安価な粉末を含む殆ど全ての窒化アルミニウム粉末も原料粉末として使用することができ、しかも高熱伝導率であると同時に高強度を有する窒化アルミニウム焼結体、及びその製造方法、並びにこの窒化アルミニウム焼結体を用いた半導体基板を提供することを目的とするものである。
【課題を解決するための手段】
【００１２】
上記目的を達成するため、本発明が提供する窒化アルミニウム焼結体は、平均粒径が２μｍ以下であり、Ｘ線回析により得られる（３０２）面回析線の半価幅が０.２４ｄｅｇ以下であることを特徴とする。
【００１３】
また、本発明の窒化アルミニウム焼結体の製造方法は、気相化学合成法で得られた平均粒径１.０μｍ以下の窒化アルミニウム粉末１〜９５重量％と、残部が他の窒化アルミニウム粉末からなる原料粉末を調整し、この原料粉末に焼結助剤粉末を添加混合し、得られた混合粉末を成形し、成形体を非酸化性雰囲気中で焼結することを特徴とする。
【００１４】
上記本発明の窒化アルミニウム焼結体は、その上に金属化層を形成することにより半導体基板とすることができる。金属化層としては、Ｗ、Ｍｏ、Ａｇ、Ｐｄ、Ｐｔ、Ｒｕ、Ｔｉ、Ａｕ、Ｓｎから選ばれた少なくとも１種の元素からなるメタライズ層が好ましく、その上にメッ層を設けることもできる。
【発明の効果】
【００１５】
本発明によれば、原料粉末中に気相化学合成法で得られた窒化アルミニウム粉末を添加することで、高熱伝導率であると同時に、高い強度を有し、メタライズ層の形成も可能な窒化アルミニウム焼結体を提供することができる。しかも、通気相化学合成法による粉末以外は、通常の安価な殆ど全ての窒化アルミニウム粉末を用いることができ、焼成等の製造条件も細かく制限する必要がないので、その製造上極めて有利である。
【発明を実施するための最良の形態】
【００１６】
本発明においては、窒化アルミニウム原料粉末のうち、１〜９５重量％を気相化学合成法で得られた窒化アルミニウム粉末とし、残りの部分は気相化学合成法以外で得られた通常の窒化アルミニウム粉末を用いる。気相化学合成法で得られた窒化アルミニウム粉末は、結晶性及び純度に優れている。また、粒径に関しても非常に小さい粉末が得られ、具体的には平均粒径１.０μｍ以下のものを得ることも容易である。
【００１７】
このような気相化学合成法で得られた窒化アルミニウム粉末を原料粉末の一部とし、通常の他の窒化アルミニウム粉末と混合して用いることにより、量産に適した一般的な製造条件で製造でき、得られる窒化アルミニウム焼結体の高い熱伝導率を維持しながら、高強度化を図ることができる。この高強度化のメカニズムは明らかではないが、およそ以下のごとく考えることができる。
【００１８】
即ち、気相化学合成法で得られた窒化アルミニウム粉末は、窒素とアルミニウムを気相で直接反応させて得られた粉末であり、粉砕などの処理を行っていないために、結晶性に優れている。しかも、この結晶性の良い窒化アルミニウム粉末は、直接窒化法や還元窒化法等の固相法で得られた通常の窒化アルミニウム粉末と比べて、焼結時に結晶粒成長の核となりやすいため、結晶性に優れた窒化アルミニウム焼結体が得られる。
【００１９】
その結果、焼結体の結晶粒子内の欠陥が少なくなるので、外部応力が焼結体に働いた場合に、粒子内の欠陥から破壊するのではなく、粒子間の粒界から破壊する。このため、粒子内に相対的に多くの欠陥が存在し、この欠陥から破壊する通常の焼結体と比較すると、粒界で破壊する本発明の焼結体の方が優れた強度を備えている。同時にまた、フォノンの散乱も少なくなるため、焼結体の熱伝導率も比較的高いものが得られるものと考えられる。
【００２０】
気相化学合成法により得られた粉末の原料粉末中の添加量としては、１〜９５重量％が好適である。その添加量が１重量％未満の場合には、核となる粉末量が少ないために、気相化学合成法により得られた粉末以外の粉末によって粒成長の核となる粒子が形成され、相対的に強度が低下する。また、気相化学合成法で得られた粉末は、粒径が非常に均一であるため成形性に劣るので、その添加量が９５重量％を越えると、成形体の割れや脱脂時の膨れなどが生じやすい。
【００２１】
本発明に使用する気相化学合成法により得られた粉末の平均粒径は１.０μｍ以下が好ましい。平均粒径が１.０μｍを越える場合、添加されている気相化学合成法以外の粉末が粒成長の核となる頻度が高くなり、相対的に焼結体の強度の向上のレベルが小さくなるためである。
【００２２】
気相化学合成法で得られた窒化アルミニウム粉末以外の原料粉末については、特に制限はなく、市販の通常の窒化アルミニウム粉末、例えば直接窒化法や還元窒化法等の固相法で得られた粉末を、単一で又は組み合わせて使用することができる。従って、原料粉末の一部として安価な直接窒化法で得られた粉末も使用できるため、焼結体の製造コストを上昇させることなく、高強度の窒化アルミニウム焼結体を得ることが可能である。
【００２３】
また、本発明に使用できる焼結助剤に関しても特に制約はなく、一般的な焼結助剤、例えばＹ等の周期律表３Ａ族元素やＣａ等の周期律表２Ａ族元素の酸化物等を、単独で又は複数組み合わせて添加することができる。このため、成形方法に関しても通常行われている手法、即ちプレス法やドクターブレード法等いずれの方法も採用でき、特に制約はない。更に、焼結条件に関しても、使用する焼結助剤に最適の温度で焼結すればよい。
【００２４】
本発明により得られる窒化アルミニウム焼結体は、Ｘ線回析での（３０２）面回折線のピークの半価幅が０.２４ｄｅｇ以下となる。これは、焼結体中に存在する各粒子の結晶が気相化学合成法で得られた粉末を核としているために、結晶性の優れた粒子が結合した焼結体となっているためである。この半価幅が上記の０.２４ｄｅｇを越えた場合、焼結体中に結晶の欠陥が多数存在し、結晶粒径のバラツキも大きいために、得られる焼結体の強度が低下する。
【００２５】
このように、本発明の窒化アルミニウム焼結体は、粒子の結晶性が優れ、結晶の欠陥が少なく、外部応力が焼結体に加えられた場合に粒界で焼結体が破壊するため、高い熱伝導性を維持しながら強度が改善される。即ち、３点曲げ強度で４５０ＭＰａ（４５.９ｋｇ／ｍｍ２）以上のものが得られる。尚、本発明によれば、焼結体の粒径に拘らず強度の改善が得られるが、特に平均粒径が２.０μｍ以下の場合に、より一層高い強度が発現する。このメカニズムは、焼結体の粒径が小さい方が破壊の起点となる粒界にかかる応力を分散でき、相対的に焼結体の強度が高くなるためと考えられる。
【００２６】
このように、優れた熱伝導性と強度とを兼ね備えた本発明の窒化アルミニウム焼結体は、その表面に通常のごとく金属化層を形成することによって、半導体用の基板とすることができる。例えば、Ｗ、Ｍｏ、Ａｇ、Ｐｄ、Ｐｔ、Ｒｕ等から選択される厚膜メタライズ層を形成したり、Ｔｉ、Ｐｔ、Ａｕ、Ｓｎ等から選択される薄膜メタライズ層を形成することが可能である。更に、金属化層上に、ロウ付け及び耐食性の付与を目的として、ＮｉやＡｕ等のメッキ層を形成することもできる。
【００２７】
一般に、窒化アルミニウム焼結体に厚膜メタライズ層を焼き付けると、メタライズ層と窒化アルミニウムとの熱膨張率差のため、メタライズ基板に反りが生じる。しかし、本発明で得られる窒化アルミニウム焼結体は強度が高いために、通常の焼結体の場合よりも反りの小さなメタライズ基板を得ることができる。また、本発明の窒化アルミニウム焼結体は粒径が小さく、且つ強度に優れているために、薄膜形成する前工程として焼結体を研磨する際に窒化アルミニウム粒子の脱粒が少なく、脱粒しても粒径が小さいため、信頼性の高い薄膜回路パターンを得ることができる。
【実施例】
【００２８】
［実施例１］
平均粒径０.２μｍの気相化学合成法により得られたＡｌＮ粉末と、直接窒化法により得られた平均粒径２.０μｍのＡｌＮ粉末と、還元窒化法により得られた平均粒径１.０μｍのＡｌＮ粉末をそれぞれ用意した。これらの粉末を表１に示す所定の比率で混合し、得られた各原料粉末１００重量％に対して焼結助剤として２.０重量％のＹｂ２Ｏ３粉末、１.５重量％のＮｄ２Ｏ３粉末及び０.２重量％のＣａＯ粉末を全て加え、更に有機溶剤とバインダーを加えて、ボールミルにより２４時間混合した。得られたスラリーをドクターブレード法によりシートに成形し、所定の大きさに切断した。このときのシート状成形体の状態を、表１に併せて示した。
【００２９】
【表１】
2007008813.tif 000002
【００３０】
上記のごとく作製した各シートを、窒素雰囲気中にて８００℃で脱脂を行い、引き続いて窒素雰囲気中にて１６５０℃で１０時間焼結した。得られた各ＡｌＮ焼結体について、３点曲げ強度、平均粒径、Ｘ線回析による（３０２）面のピークの半価幅、及び熱伝導率を測定し、その結果を表２に示した。
【００３１】
【表２】
2007008813.tif 000003
【００３２】
表１及び表２から明らかなように、通常のＡｌＮ粉末に気相化学合成法により得られたＡｌＮ粉末を１重量％から９５重量％添加した原料粉末を用いることによって、得られるＡｌＮ焼結体の粒径が微細になり、優れた結晶性が得られると共に、優れた熱伝導率を維持したまま、高い３点曲げ強度を達成することができる。
【００３３】
［実施例２］
上記実施例１の試料６と同じＡｌＮ原料粉末の混合比率で、しかし下記表３に示す種々の焼結助剤を用いて、実施例１と同様の工程で焼結してＡｌＮ焼結体を製造した。ただし、各試料の焼結温度は、用いた焼結助剤に適した温度を採用した。得られた各ＡｌＮ焼結体について、実施例１と同様に特性値を測定し、その結果を焼結温度と共に下記表３に示した。
【００３４】
【表３】
2007008813.tif 000004
【００３５】
上記表３に示したように、本発明によるＡｌＮ焼結体は、窒化アルミニウムの焼結に通常使用される焼結助剤であれば、どの焼結助剤を用いても、良好な特性を有することが分かる。
【００３６】
［実施例４］
上記実施例１の試料６と同じ原料粉末及び焼結助剤の混合比率で、しかし気相化学合成法によるＡｌＮ粉末の平均粒径を下記表４のごとく変化させて、実施例１と同様に焼結体を製造した。得られた各ＡｌＮ焼結体について、その特性を実施例１と同様に測定し、その結果を表４に示した。
【００３７】
【表４】
2007008813.tif 000005
【００３８】
上記表４の結果から分かるように、原料粉末中に添加する気相化学合成法によるＡｌＮ粉末の平均粒径は１.０μｍ以下が好ましい。
【００３９】
［比較例］
特開平６−２０６７７２号公報に記載の方法に従って、平均粒径が０.２μｍで不純物酸素量が２.３重量％の還元窒化法により得られたＡｌＮ粉末に、焼結助剤として平均粒径が０.２μｍのＹＦ３粉末を５.０重量％加え、更に有機溶剤とバインダーを添加して、ボールミルにより２４時間混合してスラリーを作製した。次に、このスラリーをドクターブレード法によりシートに形成し、所定の大きさに切断した。このシートを、大気中６００℃で脱脂し、０.８気圧の窒素雰囲気中において１５００℃で１２時間焼結した。
【００４０】
得られた比較例のＡｌＮ焼結体について、実施例１と同様に特性を評価し、その結果を下記表５に示した。尚、参考のために、上記表２に示した本発明の試料５のＡｌＮ焼結体の特性を併記した。この結果から明らかなように、特開平６−２０６７７２号公報記載の方法では、ＡｌＮ焼結体の熱伝導率の改善は大きいものの、３点曲げ強度が極端に低下することが分かる。
【００４１】
【表５】
2007008813.tif 000006
【００４２】
［実施例４］
上記実施例１の試料６及び試料１１と同一の原料粉末及び組成にてスラリーを作製し、このスラリーからスプレードライヤーにより顆粒状の粉末を作製した。この顆粒状の粉末を、焼結体の寸法が５０×５０×１.０ｍｍサイズになるようにプレス成形し、実施例１と同様の条件で脱脂、及び焼結を行った。
【００４３】
次に、得られたＡｌＮ焼結体を、厚み０.６３５ｍｍを目標にラップ研磨を行った。この時点での基板の反りは、いずれの試料も１０μｍ以下であった。これらの各ＡｌＮ基板に対して、下記表６に示す種々のメタライズペースト、焼成温度及び焼成雰囲気を用いてメタライズ層を形成し、その密着性、及び全面に塗布した場合の基板の反りについて評価した。
【００４４】
即ち、密着性については、基板上に２ｍｍ角のパターンで各メタライズペーストをスクリーン印刷し、焼成した後、ＷとＭｏのメタライズ層には更にＮｉメッキを厚み２〜４μｍに施した。各試料について、メタライズ層に直径０.６ｍｍのＳｎメッキ銅線を半田により取り付け、そのＳｎメッキ銅線を引っぱることでメタライズ層の密着強度を評価した。また、基板の反りに関しては、基板と同サイズのパターンを全面スクリーン印刷し、焼成後の反り量を測定した。その結果を、原料粉末及び組成が試料６と同一の試料６−ａ、及び同じく試料１１と同一の試料１１−ａに分けて下記表６に示した。
【００４５】
【表６】
2007008813.tif 000007
【００４６】
以上の結果より、本発明のＡｌＮ焼結体にメタライズ層を形成した基板では、メタライズ層の密着強度を低下させることなく、しかも気相化学合成法によるＡｌＮ粉末を原料としない従来の基板に比べて反り量を大幅に低減させ得ることが分かる。
【００４７】
また、Ｗメタライズ基板とＭｏメタライズ基板の全面メタライズを施したものについて、その上にＮｉメッキを４〜６μｍ施し、更にＡｕメッキを１〜２μｍ施した。これらの外観について４０倍の顕微鏡で観察したところ、両者共にメッキ層の膨れ、染み等もなく、良好なメッキ層が形成されていることが分かった。次に、形成されたＡｕメッキ層上に半田を載せ、水素雰囲気中３５０℃のベルト炉に投入し、半田の流れ具合を観察した。その結果、両者共に半田が十分に流れており、チップ等の実装も可能であることが分かった。
【００４８】
［実施例５］
上記実施例４と同様にして、原料粉末及び組成が実施例１の試料６及び試料１１と同一のスラリーを作製し、これをドクターブレード法によりグリーンシートに形成した。このときのシートの厚みは、焼結後の厚みが０.６３５ｍｍになるように調整した。これを６２ｍｍ角に切断し、焼結後の収縮も考えて２.５ｍｍ角のパターンをＷペースト及びＭｏペーストを用いて印刷した。これら各試料を、実施例１と同様の条件で脱脂と焼結を行った。得られたメタライズ基板について実施例４と同様にメタライズ層の密着強度を測定し、その結果を原料粉末及び組成が試料６と同一の試料６−ｂ、及び同じく試料１１と同一の試料１１−ｂに分けて表７に示した。
【００４９】
【表７】
2007008813.tif 000008
【００５０】
また、同様に形成した試料６の別のグリーンシートには、全面にＷペースト又はＭｏペーストを印刷し、実施例１と同様に脱脂と焼結を行った。その後、実施例４と同様にＮｉ及びＡｕメッキを施し、外観並びに半田流れ性を評価した。その結果、両者とも良好な外観、半田流れ性を有していることが分かった。
【００５１】
以上の結果から、本発明による窒化アルミニウム焼結体は、グリーンシートの焼結と同時にメタライズ層を焼成することもできることが分かる。
【００５２】
［実施例６］
上記実施例４で得られた試料６−ａと試料１１−ａのＡｌＮ焼結体に対して、実施例４と同様に厚みが０.６３５ｍｍになるように鏡面研磨を行った。これらのＡｌＮ基板に、線幅３０μｍ、長さ４０ｍｍ、ピッチ１ｍｍの細線４０本からなる薄膜パターンを、Ｔｉ、Ｐｔ、Ａｕの順番で積層して形成した。
【００５３】
この結果、試料６−ａのＡｌＮ焼結体上に形成した薄膜パターンには断線が認められなかったが、試料１１−ａのＡｌＮ焼結体では導通不良が２本確認された。導通不良のものについてＳＥＭ観察したところ、薄膜パターン上にＡｌＮ粒子の脱粒があり、これが導通不良を引き起こしていることが分かった。
【００５４】
［実施例７］
上記実施例４で得られた試料６−ａのＡｌＮ焼結体に対して、実施例６と同様に鏡面研磨を行った。このＡｌＮ基板上の全面に、Ｔｉ、Ｐｔ、Ａｕの順番で薄膜を積層して形成し、その上にＡｕ−Ｓｎ膜を形成した。このＡｕ−Ｓｎ膜の上に、５ｍｍ角のＩＣチップを取り付けたところ、良好な密着性が得られた。